(57)【特許請求の範囲】
【請求項１】
表面に共有結合した撥水性透明微粒子で覆われており、
前記撥水性透明微粒子の大部分の表面が撥水性の被膜で被われており、且つ一部分が一端に反応性官能基を含み他端でＳｉを介して透明微粒子表面に共有結合している有機膜と一端に反応性官能基を含み他端でＳｉを介して基材ガラス板に共有結合している有機膜とを介して基材ガラス板表面と共有結合していることを特徴とする撥水性ガラス板。
【請求項２】
少なくとも撥水性の被膜が透明微粒子表面に共有結合していることを特徴とする請求項１記載の撥水性ガラス板。
【請求項３】
前記撥水性の被膜が−ＣＦ３基を含むことを特徴とする請求項１および２のいずれか１項記載の撥水性ガラス板。
【請求項４】
一端に反応性官能基を含み、他端でＳｉを介して透明微粒子表面に共有結合している有機膜が少なくともＮを含み、一端に反応性官能基を含み他端でＳｉを介して基材ガラス板に共有結合している有機膜が少なくともＯを含み、あるいは、一端に反応性官能基を含み、他端でＳｉを介して透明微粒子表面に共有結合している有機膜が少なくともＯを含み、一端に反応性官能基を含み、他端でＳｉを介して基材ガラス板に共有結合している有機膜が少なくともＮを含み、互いに共有結合していることを特徴とする請求項１〜３のいずれか１項記載の撥水性ガラス板。
【請求項５】
撥水性の被膜、および、一端に反応性官能基を含み、他端でＳｉを介して透明微粒子表面に共有結合している有機膜および／あるいは一端に反応性官能基を含み他端でＳｉを介して基材ガラス板に共有結合している有機膜が単分子膜であることを特徴とする請求項１〜４のいずれか1項記載の撥水性ガラス板。
【請求項６】
透明微粒子が透光性のシリカ、アルミナ、あるいは、ジルコニアであることを特徴とする請求項１〜５のいずれか1項記載の撥水性ガラス板。
【請求項７】
透明微粒子の大きさが少なくとも可視光の波長より小さいことを特徴とする請求項１〜６のいずれか1項記載の撥水性ガラス板。
【請求項８】
水に対する接触角が１５０度以上に制御されていることを特徴とする請求項１〜７のいずれか1項記載の撥水性ガラス板。
【請求項９】
請求項１〜８のいずれか1項記載の撥水性ガラス板を装着したことを特徴とする乗り物。
【請求項１０】
請求項１〜８のいずれか1項記載の撥水性ガラス板を装着したことを特徴とする建物の窓ガラス。
【請求項１１】
少なくともエポキシ基、または、イミノ基を含むアルコキシシラン化合物とシラノール縮合触媒と非水系の有機溶媒を混合して作成した化学吸着液にガラス板を接触させエポキシ基、または、イミノ基を含むアルコキシシラン化合物とガラス板表面を反応させてエポキシ基、または、イミノ基を含む反応性ガラス板を製造する工程と、イミノ基またはエポキシ基を含むアルコキシシラン化合物とシラノール縮合触媒と非水系の有機溶媒を混合して作成した化学吸着液中に透明微粒子を分散してイミノ基、または、エポキシ基を含むアルコキシシラン化合物と透明微粒子表面を反応させてイミノ基またはエポキシ基を含む反応性透明微粒子を製造する工程と、前記エポキシ基を含む反応性ガラス板と前記イミノ基を含む反応性透明微粒子、またはイミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するかあるいはフッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて表面に撥水性被膜を形成する工程とを含むことを特徴とする撥水性ガラス板の製造方法。
【請求項１２】
少なくともエポキシ基、または、イミノ基を含むアルコキシシラン化合物とシラノール縮合触媒と非水系の有機溶媒を混合して作成した化学吸着液にガラス板を接触させエポキシ基、または、イミノ基を含むアルコキシシラン化合物とガラス板表面を反応させてエポキシ基またはイミノ基を含む反応性ガラス板を製造する工程と、イミノ基、または、エポキシ基を含むアルコキシシラン化合物とシラノール縮合触媒と非水系の有機溶媒を混合して作成した化学吸着液中に透明微粒子を分散してイミノ基、または、エポキシ基を含むアルコキシシラン化合物と透明微粒子表面を反応させてイミノ基またはエポキシ基を含む反応性透明微粒子を製造する工程と、前記エポキシ基を含む反応性ガラス板と前記イミノ基を含む反応性透明微粒子、またはイミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するかあるいはフッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて撥水性被膜を形成する工程において、余分な化学吸着液を洗浄除去することを特徴とする請求項１１記載の撥水性ガラス板の製造方法。
【請求項１３】
シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いることを特徴とする請求項１１および１２のいずれか1項記載の撥水性ガラス板の製造方法。
【発明の詳細な説明】
【技術分野】
【０００１】
本発明は、高耐久性で且つ撥水性の被膜が表面に形成されたガラス板に関するものである。詳しくは、撥水撥油防汚機能が要求される自動車等の乗り物や建物の窓用ガラス板に関するものである。さらに、それを用いた乗り物及びガラス窓に関するものである。
【背景技術】
【０００２】
一般にフッ化炭素基含有クロロシラン系の吸着剤と非水系の有機溶媒よりなる化学吸着液を用い、液相で化学吸着して単分子膜状の撥水性化学吸着膜を形成できることはすでによく知られている（例えば、特許文献１参照。）。
【０００３】
このような溶液中での化学吸着単分子膜の製造原理は、基材表面の水酸基などの活性水素とクロロシラン系の吸着剤のクロロシリル基との脱塩酸反応を用いて単分子膜を形成することにある。
【特許文献１】特開平４−１３２６３７号公報
【発明の開示】
【発明が解決しようとする課題】
【０００４】
しかしながら、従来の化学吸着膜は吸着剤と基材表面との化学結合のみを用いているため、耐摩耗性や撥水性に乏しいという課題があった。
【０００５】
本発明は、撥水撥油防汚機能が要求される自動車など乗り物や建物の窓用ガラス板において、耐摩耗性や耐候性等の耐久性、水滴離水性（滑水性ともいう）、防汚性の向上を目的とする。
【課題を解決するための手段】
【０００６】
（削除）
【０００７】
前記課題を解決するための手段として提供される第一の発明は、表面に共有結合した撥水性透明微粒子で覆われており、前記撥水性透明微粒子の大部分の表面が撥水性の被膜で被われており、且つ一部分が一端に反応性官能基を含み他端でＳｉを介して透明微粒子表面に共有結合している有機膜と一端に反応性官能基を含み他端でＳｉを介して基材ガラス板に共有結合している有機膜とを介して基材ガラス板表面と共有結合していることを特徴とする撥水性ガラス板である。
【０００８】
第二の発明は、第一の発明において、少なくとも撥水性の被膜が透明微粒子表面に共有結合していることを特徴とする撥水性ガラス板である。
【０００９】
第三の発明は、第一および第二の発明のいずれかにおいて、透明微粒子表面の撥水性の被膜が−ＣＦ３基を含むことを特徴とする撥水性ガラス板である。
【００１０】
第四の発明は、第一から第三の発明のいずれかにおいて、一端に反応性官能基を含み他端でＳｉを介して透明微粒子表面に共有結合している有機膜が少なくともＮを含み一端に反応性官能基を含み他端でＳｉを介して基材ガラス板に共有結合している有機膜が少なくともＯを含み、あるいは一端に反応性官能基を含み他端でＳｉを介して透明微粒子表面に共有結合している有機膜が少なくともＯを含み一端に反応性官能基を含み他端でＳｉを介して基材ガラス板に共有結合している有機膜が少なくともＮを含み互いに共有結合していることを特徴とする撥水性ガラス板である。
【００１１】
第五の発明は、第一から第四の発明のいずれかにおいて、撥水性の被膜、および一端に反応性官能基を含み他端でＳｉを介して透明微粒子表面に共有結合している有機膜および／あるいは一端に反応性官能基を含み他端でＳｉを介して基材ガラス板に共有結合している有機膜が単分子膜であることを特徴とする撥水性ガラス板である。
【００１２】
第六の発明は、第一から第五の発明のいずれかにおいて透明微粒子が透光性のシリカ、アルミナ、あるいはジルコニアであることを特徴とする撥水性ガラス板である。
【００１３】
第七の発明は、第一から第六の発明のいずれかにおいて、透明微粒子の大きさが少なくとも可視光の波長より小さいことを特徴とする撥水性ガラス板である。
【００１４】
第八の発明は、第一から第七の発明のいずれかにおいて、水に対する接触角が１５０度以上に制御されていることを特徴とする撥水性ガラス板である。
【００１５】
第九の発明は、第一から第八の発明のいずれかの撥水性ガラスを装着したことを特徴とする乗り物である。
【００１６】
第十の発明は、第一から第八の発明のいずれかの撥水性ガラスを装着したことを特徴とする建物のガラス窓である。
【００１７】
（削除）
【００１８】
（削除）
【００１９】
第十一の発明は、少なくともエポキシ基、または、イミノ基を含むアルコキシシラン化合物とシラノール縮合触媒と非水系の有機溶媒を混合して作成した化学吸着液にガラス板を接触させエポキシ基、または、イミノ基を含むアルコキシシラン化合物とガラス板表面を反応させてエポキシ基、または、イミノ基を含む反応性ガラス板を製造する工程と、イミノ基、または、エポキシ基を含むアルコキシシラン化合物とシラノール縮合触媒と非水系の有機溶媒を混合して作成した化学吸着液中に透明微粒子を分散してイミノ基、または、エポキシ基を含むアルコキシシラン化合物と透明微粒子表面を反応させてイミノ基、または、エポキシ基を含む反応性透明微粒子を製造する工程と、前記エポキシ基を含む反応性ガラス板と前記イミノ基を含む反応性透明微粒子、または、イミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するかあるいはフッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて撥水性被膜を形成する工程とを含むことを特徴とする撥水性ガラス板の製造方法である。
【００２０】
第十二の発明は、第十一の発明において、少なくともエポキシ基、または、イミノ基を含むアルコキシシラン化合物とシラノール縮合触媒と非水系の有機溶媒を混合して作成した化学吸着液にガラス板を接触させエポキシ基、または、イミノ基を含むアルコキシシラン化合物とガラス板表面を反応させてエポキシ基、または、イミノ基を含む反応性ガラス板を製造する工程と、イミノ基、または、エポキシ基を含むアルコキシシラン化合物とシラノール縮合触媒と非水系の有機溶媒を混合して作成した化学吸着液中に透明微粒子を分散してイミノ基、または、エポキシ基を含むアルコキシシラン化合物と透明微粒子表面を反応させてイミノ基、または、エポキシ基を含む反応性透明微粒子を製造する工程と、前記エポキシ基を含む反応性ガラス板と前記イミノ基を含む反応性透明微粒子、またはイミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するか、あるいは、フッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて撥水性被膜を形成する工程において、余分な化学吸着液を洗浄除去することを特徴とする撥水性ガラス板の製造方法である。
【００２１】
第十三の発明は、第十一および第十二の発明のいずれかにおいて、シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いることを特徴とする撥水性ガラス板の製造方法である。
【００２２】
以下、上記発明の要旨を記載すれば、本発明は、少なくともエポキシ基、または、イミノ基を含むアルコキシシラン化合物とシラノール縮合触媒と非水系の有機溶媒を混合して作成した化学吸着液にガラス板を接触させエポキシ基、または、イミノ基を含むアルコキシシラン化合物とガラス板表面を反応させてエポキシ基またはイミノ基を含む反応性ガラス板を製造する工程と、イミノ基、または、エポキシ基を含むアルコキシシラン化合物とシラノール縮合触媒と非水系の有機溶媒を混合して作成した化学吸着液中に透明微粒子を分散してイミノ基またはエポキシ基を含むアルコキシシラン化合物と透明微粒子表面を反応させてイミノ基、または、エポキシ基を含む反応性透明微粒子を製造する工程と、前記エポキシ基を含む反応性ガラス板と前記イミノ基を含む反応性透明微粒子、またはイミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するか、あるいは、フッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて撥水性被膜を形成する工程とにより、表面に共有結合した撥水性透明微粒子で覆われている高耐久性で且つ水滴離水性（滑水性ともいう）に優れた撥水性ガラス板を提供することを要旨とする。
【００２３】
また、前記高耐久性で且つ水滴離水性に優れた撥水性ガラス板を窓ガラスとして装着した自動車であって、前記撥水性ガラス板の表面が、ガラス板表面に共有結合した撥水性透明微粒子で被われており、水に対する接触角が１５０度以上に制御されている自動車などの乗り物、または、建物のガラス窓を提供することを要旨とする。
【００２４】
このとき、表面に共有結合した撥水性透明微粒子の大部分の表面が撥水性の被膜で被われており、且つ一部分が一端に反応性官能基を含み他端でＳｉを介して透明微粒子表面に共有結合している有機膜と一端に反応性官能基を含み他端でＳｉを介して基材ガラス板に共有結合している有機膜とを介してガラス板表面と共有結合していると、耐久性を向上させる上で都合がよい。
【００２５】
また、少なくとも撥水性の被膜が透明微粒子表面に共有結合していると耐久性と撥水性を向上させる上で都合がよい。
さらに、透明微粒子表面の撥水性の被膜が−ＣＦ３基を含んでいると撥水性を向上させる上で都合がよい。
【００２６】
さらにまた、一端に反応性官能基を含み他端でＳｉを介して透明微粒子表面に共有結合している有機膜が少なくともＮを含み一端に反応性官能基を含み他端でＳｉを介して基材ガラス板に共有結合している有機膜が少なくともＯを含み、あるいは、一端に反応性官能基を含み他端でＳｉを介して透明微粒子表面に共有結合している有機膜が少なくともＯを含み一端に反応性官能基を含み他端でＳｉを介して基材ガラス板に共有結合している有機膜が少なくともＮを含み互いに共有結合していると耐久性を向上させる上で都合がよい。
【００２７】
また、撥水性の被膜、および、一端に反応性官能基を含み他端でＳｉを介して透明微粒子表面に共有結合している有機膜、一端に反応性官能基を含み他端でＳｉを介して基材ガラス板に共有結合している有機膜の少なくとも１つが単分子膜であると撥水性と耐久性を向上させる上で都合がよい。
【００２８】
さらに、透明微粒子として透光性で且つ硬度が高いシリカ、アルミナ、あるいは、ジルコニアを用いると撥水性被膜の耐摩耗性を向上する上で都合がよい。
【００２９】
また、透明微粒子の大きさが少なくとも可視光の波長より小さいと透明性を向上させる上で都合がよい。
【００３０】
また、製造時、少なくともエポキシ基、または、イミノ基を含むアルコキシシラン化合物とシラノール縮合触媒と非水系の有機溶媒を混合して作成した化学吸着液にガラス板を接触させエポキシ基またはイミノ基を含むアルコキシシラン化合物とガラス板表面を反応させてエポキシ基、または、イミノ基を含む反応性ガラス板を製造する工程と、イミノ基、または、エポキシ基を含むアルコキシシラン化合物とシラノール縮合触媒と非水系の有機溶媒を混合して作成した化学吸着液中に透明微粒子を分散しイミノ基、または、エポキシ基を含むアルコキシシラン化合物と透明微粒子表面を反応させてイミノ基、または、エポキシ基を含む反応性透明微粒子を製造する工程と、前記エポキシ基を含む反応性ガラス板と前記イミノ基を含む反応性透明微粒子、または、イミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するかあるいはフッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて撥水性被膜を形成する工程において、余分な化学吸着液を洗浄除去すると、撥水性と透明性、耐久性を向上させる上で都合がよい。
【００３１】
また、シラノール縮合触媒の代わりに、あるいは、助触媒としてケチミン化合物、又は有機酸、アルジミン化合物、エナミン化合物、オキサゾリジン化合物、アミノアルキルアルコキシシラン化合物から選ばれる少なくとも１つを単独あるいは混合して用いると、アルコキシシラン化合物を用いる場合にも、反応時間を短縮できて好都合である。
【発明の効果】
【００３２】
以上説明したとおり、本発明によれば、撥水撥油防汚機能が要求される自動車や建物の窓用ガラス板において、耐摩耗性および耐候性等の耐久性、水滴離水性（滑水性ともいう）、防汚性に優れた撥水性ガラス板およびそれを用いた自動車を提供できる効果がある。
【発明を実施するための最良の形態】
【００３３】
本発明は、少なくともエポキシ基、または、イミノ基を含むアルコキシシラン化合物とシラノール縮合触媒と非水系の有機溶媒を混合して作成した化学吸着液にガラス板を接触させエポキシ基、または、イミノ基を含むアルコキシシラン化合物とガラス板表面を反応させてエポキシ基、または、イミノ基を含む反応性ガラス板を製造する工程と、イミノ基、または、エポキシ基を含むアルコキシシラン化合物とシラノール縮合触媒と非水系の有機溶媒を混合して作成した化学吸着液中に透明微粒子を分散しイミノ基、または、エポキシ基を含むアルコキシシラン化合物と透明微粒子表面を反応させてイミノ基、または、エポキシ基を含む反応性透明微粒子を製造する工程と、前記エポキシ基を含む反応性ガラス板と前記イミノ基を含む反応性透明微粒子、または、イミノ基を含む反応性ガラス板と前記エポキシ基を含む反応性透明微粒子を接触させ、加熱して前記反応性ガラス板と前記反応性透明微粒子を結合させる工程と、フッ化炭素基とトリクロロシリル基を含むクロロシラン化合物と非水系の有機溶媒を混合するか、あるいは、フッ化炭素基とアルコキシシリル基を含むアルコキシシラン化合物とシラノール縮合触媒と非水系の有機溶媒を混合して作成した化学吸着液と表面に透明微粒子を結合させたガラス板を接触させて撥水性被膜を形成する工程とにより、表面に共有結合した撥水性透明微粒子で覆われている撥水性ガラス板を提供するものである。
【００３４】
したがって、本発明には、撥水撥油防汚機能が要求される自動車や建物の窓用ガラス板において、耐摩耗性および耐候性等の耐久性、水滴離水性（滑水性ともいう）、防汚性に優れた撥水性ガラス板や雨天走行時に車外視認性に優れた自動車を提供できる作用がある。また、建築物の窓においても同様な効果が得られる窓を提供することが可能となる。
【００３５】
以下、本願発明の詳細を実施例を用いて説明するが、本願発明は、これら実施例によって何ら制限されるものではない。
【００３６】
なお、本発明に関するガラスには、自動車等の乗り物や建物の窓用ガラス板があるが、代表例として以下自動車の窓ガラスを取り上げて説明する。
【実施例１】
【００３７】
まず、自動車用窓ガラスに用いるガラス板１を用意し、よく洗浄して乾燥した。次に、化学吸着剤として機能部位に反応性の官能基、例えば、一端にエポキシ基を含み他端にアルコキシシリル基を含む薬剤、例えば、下記化学式（化１）に示す薬剤が９９重量％、シラノール縮合触媒として、例えば、ジブチルスズジアセチルアセトナートが１重量％となるようそれぞれ秤量し、シリコーン溶媒、例えば、ヘキサメチルジシロキサン溶媒に合計１重量％程度の濃度（好ましくい化学吸着剤の濃度は、０．５〜３％程度）になるように溶かして化学吸着液を調製した。
【００３８】
【化１】
0004792575.tif 000002
【００３９】
この吸着液を前記ガラス板１表面に塗布し、普通の空気中で（相対湿度４５％）で２時間程度反応させた。このとき、前記ガラス板１の表面には水酸基２が多数含まれているの（図１（ａ））で、前記化学吸着剤の−Ｓｉ（ＯＣＨ３）基と前記水酸基２がシラノール縮合触媒の存在下で脱アルコール（この場合は、脱ＣＨ３ＯＨ）反応し、下記化学式（化２）に示したような結合を形成し、ガラス表面全面に亘り表面と化学結合したエポキシ基を含む化学吸着単分子膜３が約１ナノメートル程度の膜厚で形成される。
【００４０】
その後、クロロホルム等の塩素系溶媒で洗浄すると、表面に反応性のエポキシ基を表面に有する化学吸着単分子膜で被われたガラス板４を製造できた（図１（ｂ））。
【００４１】
【化２】
0004792575.tif 000003
【００４２】
洗浄せずに空気中に取り出し放置すると、溶媒が蒸発しガラス板表面に残った化学吸着剤がガラス板表面で空気中の水分と反応して、粒子表面に前記化学吸着剤よりなる極薄のポリマー膜が形成された。なお、この被膜でも、反応性はほとんど変わらなかった。
【００４３】
一方、可視光の波長より小さな平均粒径が１００ｎｍ程度のアルミナ微粒子５を用意し、よく乾燥した。次に、化学吸着剤として機能部位にエポキシ基と反応するイミノ基（−ＮＨ）を含み他端にアルコキシシリル基を含む薬剤、例えば、末端にアミノ基を含む下記化学式（（化３）に示す薬剤が９９重量％、シラノール縮合触媒の代わりに有機酸である酢酸を１重量％となるようそれぞれ秤量し、シリコーンとジメチルホルムアミドを同量混合した溶媒、例えば、ヘキサメチルジシロキサン５０％とジメチルホルムアミド５０％の溶液に合計１重量％程度の濃度（好ましくい化学吸着剤の濃度は、０．５〜３％程度）になるように溶かして化学吸着液を調製した。
【００４４】
【化３】
0004792575.tif 000004
【００４５】
この吸着液に前記無水のアルミナ微粒子を混入撹拌して普通の空気中で（相対湿度４５％）で２時間程度反応させた。このとき、アルミナ微粒子５の表面には水酸基６が多数含まれているの（図２（ａ））で、前記化学吸着剤の−Ｓｉ（ＯＣＨ３）基と前記水酸基が酢酸の存在下で脱アルコール（この場合は、脱ＣＨ３ＯＨ）反応し、下記化学式（化４）に示したような結合を形成し、微粒子表面全面に亘り表面と化学結合したアミノ基７を含む化学吸着単分子膜８が約１ナノメートル程度の膜厚で形成される。
【００４６】
その後、塩素系溶媒であるクロロホルムかｎ−メチルピロリディノンを添加して撹拌洗浄すると、実施例１と同様に、表面に反応性の官能基、例えばアミノ基を有する化学吸着単分子膜で被われたアルミナ微粒子９を形成できた（図２（ｂ））。なお、ここで、アミノ基を含む吸着剤を使用する場合には、スズ系の触媒は沈殿が生成するので、酢酸等の有機酸を用いた方がよかった。また、アミノ基はイミノ基を含んでいるが、アミノ基以外にイミノ基を含む物質には、ピロール誘導体や、イミダゾール誘導体等が利用できた。さらに、ケチミン誘導体を用いれば、被膜形成後、加水分解により容易にアミノ基を導入できた。
【００４７】
【化４】
0004792575.tif 000005
【００４８】
なお、この処理により形成された単分子膜は、実施例１と同様に、ナノメートルレベルの膜厚で極めて薄いため、アルミナ微粒子の粒子径や表面形状を損なうことはなかった。
なお、洗浄せずに空気中に取り出すと、反応性はほぼ変わらないが、溶媒が蒸発し粒子表面に残った化学吸着剤が粒子表面で空気中の水分と反応して、粒子表面に前記化学吸着剤よりなる極薄のポリマー膜が形成されたアルミナ微粒子が得られた。
【００４９】
次ぎに、前記エポキシ基を有する化学吸着単分子膜で被われたガラス板表面に、前記アミノ基を有する化学吸着単分子膜で被われたアルミナ微粒子をエタノールに分散させて塗布し、エタノールを蒸発させた後、１００℃程度で３０分程度加熱すると、下記化学化学式（化５）に示したような反応でエポキシ基とアミノ基が付加反応してガラスとアルミナ微粒子が２つの単分子膜を介して結合固定した。  
その後さらに、クロロホルム等の有機溶媒で洗浄すると、余分な未反応のアミノ基を有する化学吸着単分子膜で被われたアルミナ微粒子が除去され、ガラス板１表面とアルミナ微粒子５が前記２つの単分子膜を介して１層のみ共有結合したガラス板１０が得られた（図３（ａ））。
【００５０】
【化５】
0004792575.tif 000006
【００５１】
次に、単分子膜を形成すると臨界表面エネルギー１０ｍＮ／ｍ以下になるフッ化炭素基（機能部位）及びクロロシリル基（活性部位）を含む化学吸着剤、例えばＣＦ３（ＣＦ2）7（ＣＨ2）2ＳｉＣｌ3を１重量％程度の濃度で非水系溶媒（例えば、脱水したノナン）に溶かして化学吸着溶液（以下吸着溶液という）を調製した。この吸着溶液を、乾燥雰囲気中（相対湿度３０％以下が好ましかった。）で前記ガラス板表面に塗布し反応させると、ガラス板４表面のアルミナ微粒子４は多数のアミノ基７で被われているので（図３（ａ））、前記化学吸着剤のクロロシリル基（ＳｉＣｌ）基と前記アルミナ微粒子表面のアミノ基（−ＮＨ２）とで脱塩酸反応が生じ、アルミナ微粒子表面全面に亘り、下記化学式（化６）に示す結合が生成さる。次ぎに、フロン系の溶媒で洗浄すると、前記化学吸着剤よりなる撥水性単分子膜１１で被われたガラス板１２が得られた。
【００５２】
【化６】
0004792575.tif 000007
【００５３】
洗浄せずに空気中に取り出すと、溶媒が蒸発しガラス板表面に残った化学吸着剤がガラス板表面で空気中の水分と反応して、粒子表面に前記化学吸着剤よりなる極薄のポリマー膜が形成された。なお、この被膜でも、撥水性はほとんど変わらなかった。
【００５４】
この単分子膜の膜厚は、たかだか１ｎｍ程度であるため、アルミナ微粒子により形成されたガラス板表面の５０ｎｍ程度の凸凹はほとんど損なわれることがなかった。また、この凸凹の効果により、このガラス板の見かけ上の水滴接触角は、１６０度程度となり、超撥水が実現できた。
【００５５】
なお、平坦な基材表面にＣＦ３（ＣＦ2）7（ＣＨ2）2ＳｉＣｌ3を用いて作成された単分子膜の臨界表面エネルギーは６ｍＮ／ｍ程度になり、最大水滴接触角は１１５度程度であった。
【００５６】
一方、アルミナ微粒子はガラスよりも硬度が高く、しかもガラス板表面とは共有結合で結合されているため、直接ガラス板表面にＣＦ３（ＣＦ2）7（ＣＨ2）2ＳｉＣｌ3を用いて作成された単分子膜に比べて耐摩耗性も大幅に向上できた。
また、できた被膜の厚さは、トータルで１００ｎｍ程度であるため、透明性が損なわれることもなかった。
【実施例２】
【００５７】
なお、実施例１同様に、ガラス板表面にアルミナ微粒子が１層のみ共有結合したガラス板を作成後、一端にフッ化炭素基（−ＣＦ３）を含み他端にアルコキシシリル基を含む薬剤、例えば、ＣＦ３（ＣＦ2）7（ＣＨ2）2Ｓｉ(ＯＣＨ３)3で示す薬剤を９９重量％、シラノール縮合触媒として、例えば、ジブチルスズジアセチルアセトナートを１重量％となるようそれぞれ秤量し、シリコーン溶媒、例えば、ヘキサメチルジシロキサン溶媒に１重量％程度の濃度（好ましくい化学吸着剤の濃度は、０．５〜３％程度）に溶かして化学吸着液を調製し、ガラス板表面にアルミナ微粒子が１層のみ共有結合したガラス板を漬浸し２時間程度反応させた後、余分な吸着剤を洗浄除去すると、アルコキシシリル基は、アミノ基と脱アルコール反応して、実施例１と同様の撥水性ガラスを製造できた。
【実施例３】
【００５８】
一方、実施例１とは反対に、同様の方法でガラス板表面にアミノ基を有する化学吸着単分子膜を形成し、アルミナ微粒子表面にエポキシ基を有する化学吸着単分子膜を形成し、同じ反応でガラス板表面にアルミナ微粒子を１層固着させ、最後にＣＦ３（ＣＦ2）7（ＣＨ2）2ＳｉＣｌ3を反応させると、ＳｉＣｌ基は、エポキシ基とも反応するので、実施例１と同様の撥水性ガラスを製造できた。
【００５９】
なお、上記実施例１〜３では、反応性基を含む化学吸着剤として（化１）と（化３）に示した物質を用いたが、上記のもの以外にも、下記（１）〜（１６）に示した物質が利用できた。
(１)  （ＣＨ２ＯＣＨ）ＣＨ2Ｏ(ＣＨ2)７Ｓｉ(ＯＣＨ３)3
(２)  （ＣＨ２ＯＣＨ）ＣＨ2Ｏ(ＣＨ2)１１Ｓｉ(ＯＣＨ３)3
(３)  （ＣＨ２ＣＨＯＣＨ（ＣＨ２）２）ＣＨ(ＣＨ2)２Ｓｉ(ＯＣＨ３)3
(４)  （ＣＨ２ＣＨＯＣＨ（ＣＨ２）２）ＣＨ(ＣＨ2)４Ｓｉ(ＯＣＨ３)3
(５)  （ＣＨ２ＣＨＯＣＨ（ＣＨ２）２）ＣＨ(ＣＨ2)６Ｓｉ(ＯＣＨ３)3
(６)  （ＣＨ２ＯＣＨ）ＣＨ2Ｏ(ＣＨ2)７Ｓｉ(ＯＣ２Ｈ５)3
(７)  （ＣＨ２ＯＣＨ）ＣＨ2Ｏ(ＣＨ2)１１Ｓｉ(ＯＣ２Ｈ５)3
(８)  （ＣＨ２ＣＨＯＣＨ（ＣＨ２）２）ＣＨ(ＣＨ2)２Ｓｉ(ＯＣ２Ｈ５)3
(９)  （ＣＨ２ＣＨＯＣＨ（ＣＨ２）２）ＣＨ(ＣＨ2)４Ｓｉ(ＯＣ２Ｈ５)3
(１０)  （ＣＨ２ＣＨＯＣＨ（ＣＨ２）２）ＣＨ(ＣＨ2)６Ｓｉ(ＯＣ２Ｈ５)3
(１１)  Ｈ2Ｎ(ＣＨ2)５Ｓｉ(ＯＣＨ３)3
(１２)  Ｈ2Ｎ(ＣＨ2)７Ｓｉ(ＯＣＨ３)3
(１３)  Ｈ2Ｎ(ＣＨ2)９Ｓｉ(ＯＣＨ３)3
(１４)  Ｈ2Ｎ(ＣＨ2)５Ｓｉ(ＯＣ２Ｈ５)3
(１５)  Ｈ2Ｎ(ＣＨ2)７Ｓｉ(ＯＣ２Ｈ５)3
(１６)  Ｈ2Ｎ(ＣＨ2)９Ｓｉ(ＯＣ２Ｈ５)3
【００６０】
ここで、（ＣＨ２ＯＣＨ）−基は、下記式（化７）で表される官能基を表し、（ＣＨ２ＣＨＯＣＨ（ＣＨ２）２）ＣＨ−基は、下記式（化８）で表される官能基を表す。
【００６１】
【化７】
0004792575.tif 000008
【００６２】
【化８】
0004792575.tif 000009
【００６３】
また、上記実施例１、３では、フッ化炭素系化学吸着剤としてＣＦ3（ＣＦ2）7（ＣＨ2）2ＳｉＣｌ3を用いたが、上記のもの以外にも、炭化水素系を含めて下記（２１）〜（２６）に示した物質が利用できた。
(２１)  ＣＦ3ＣＨ2Ｏ(ＣＨ2)15ＳｉＣｌ3
(２２)  ＣＦ3(ＣＨ2)３Ｓｉ(ＣＨ3)2(ＣＨ2)15ＳｉＣｌ3
(２３)  ＣＦ3(ＣＦ2)５(ＣＨ2)2Ｓｉ(ＣＨ3)2(ＣＨ2)9ＳｉＣｌ3
(２４)  ＣＦ3(ＣＦ2)７(ＣＨ2)2Ｓｉ(ＣＨ3)2(ＣＨ2)9ＳｉＣｌ3
(２５)  ＣＦ3ＣＯＯ(ＣＨ2)15ＳｉＣｌ3
(２６)  ＣＦ3(ＣＦ2)5(ＣＨ2)2ＳｉＣｌ3
さらにまた、上記実施例２では、フッ化炭素系化学吸着剤としてＣＦ3（ＣＦ2）7（ＣＨ2）2Ｓｉ(ＯＣＨ３)3を用いたが、上記のもの以外にも、下記（３１）〜（４２）に示した物質が利用できた。
【００６４】
(３１)  ＣＦ3ＣＨ2Ｏ(ＣＨ2)15Ｓｉ(ＯＣＨ３)3
(３２)  ＣＦ3(ＣＨ2)３Ｓｉ(ＣＨ3)2(ＣＨ2)15Ｓｉ(ＯＣＨ３)3
(３３)  ＣＦ3(ＣＦ2)５(ＣＨ2)2Ｓｉ(ＣＨ3)2(ＣＨ2)9Ｓｉ(ＯＣＨ３)3
(３４)  ＣＦ3(ＣＦ2)７(ＣＨ2)2Ｓｉ(ＣＨ3)2(ＣＨ2)9Ｓｉ(ＯＣＨ３)3
(３５)  ＣＦ3ＣＯＯ(ＣＨ2)15Ｓｉ(ＯＣＨ３)3
(３６)  ＣＦ3(ＣＦ2)5(ＣＨ2)2Ｓｉ(ＯＣＨ３)3
(３７)  ＣＦ3ＣＨ2Ｏ(ＣＨ2)15Ｓｉ(ＯＣ２Ｈ５)3
(３８)  ＣＦ3(ＣＨ2)３Ｓｉ(ＣＨ3)2(ＣＨ2)15Ｓｉ(ＯＣ２Ｈ５)3
(３９)  ＣＦ3(ＣＦ2)５(ＣＨ2)2Ｓｉ(ＣＨ3)2(ＣＨ2)9Ｓｉ(ＯＣ２Ｈ５)3
(４０)  ＣＦ3(ＣＦ2)７(ＣＨ2)2Ｓｉ(ＣＨ3)2(ＣＨ2)9Ｓｉ(ＯＣ２Ｈ５)3
(４１)  ＣＦ3ＣＯＯ(ＣＨ2)15Ｓｉ(ＯＣ２Ｈ５)3
(４２)  ＣＦ3(ＣＦ2)5(ＣＨ2)2Ｓｉ(ＯＣ２Ｈ５)3
【００６５】
なお、実施例１〜３において、シラノール縮合触媒には、カルボン酸金属塩、カルボン酸エステル金属塩、カルボン酸金属塩ポリマー、カルボン酸金属塩キレート、チタン酸エステル及びチタン酸エステルキレート類が利用可能である。さらに具体的には、酢酸第１スズ、ジブチルスズジラウレート、ジブチルスズジオクテート、ジブチルスズジアセテート、ジオクチルスズジラウレート、ジオクチルスズジオクテート、ジオクチルスズジアセテート、ジオクタン酸第１スズ、ナフテン酸鉛、ナフテン酸コバルト、２−エチルヘキセン酸鉄、ジオクチルスズビスオクチリチオグリコール酸エステル塩、ジオクチルスズマレイン酸エステル塩、ジブチルスズマレイン酸塩ポリマー、ジメチルスズメルカプトプロピオン酸塩ポリマー、ジブチルスズビスアセチルアセテート、ジオクチルスズビスアセチルラウレート、テトラブチルチタネート、テトラノニルチタネート及びビス（アセチルアセトニル）ジ−プロピルチタネートを用いることが可能であった。
【００６６】
また、膜形成溶液の溶媒としては、化学吸着剤がアルコキシシラン系、クロロシラン系何れの場合も、水を含まない有機塩素系溶媒、炭化水素系溶媒、あるいは、フッ化炭素系溶媒やシリコーン系溶媒、あるいは、それら混合物を用いることが可能であった。なお、洗浄を行わず、溶媒を蒸発させて粒子濃度を上げようとする場合には、溶媒の沸点は５０〜２５０℃程度がよい。
【００６７】
具体的に使用可能な溶媒は、クロロシラン系の場合は、非水系の石油ナフサ、ソルベントナフサ、石油エーテル、石油ベンジン、イソパラフィン、ノルマルパラフィン、デカリン、工業ガソリン、ノナン、デカン、灯油、ジメチルシリコーン、フェニルシリコーン、アルキル変性シリコーン、ポリエーテルシリコーン、ジメチルホルムアミド等を挙げることができる。
さらに、吸着剤がアルコキシシラン系の場合で且つ溶媒を蒸発させて有機被膜を形成する場合には、前記溶媒に加え、メタノール、エタノール、プロパノール等のアルコール系溶媒、あるいはそれら混合物が使用できた。
【００６８】
また、フッ化炭素系溶媒には、フロン系溶媒や、フロリナート（３Ｍ社製品）、アフルード（旭ガラス社製品）等がある。なお、これらは１種単独で用いても良いし、良く混ざるものなら２種以上を組み合わせてもよい。さらに、クロロホルム等有機塩素系の溶媒を添加しても良い。
【００６９】
一方、上述のシラノール縮合触媒の代わりに、ケチミン化合物又は有機酸、アルジミン化合物、エナミン化合物、オキサゾリジン化合物、アミノアルキルアルコキシシラン化合物を用いた場合、同じ濃度でも処理時間を半分〜２／３程度まで短縮できた。
【００７０】
さらに、シラノール縮合触媒とケチミン化合物、又は有機酸、アルジミン化合物、エナミン化合物、オキサゾリジン化合物、アミノアルキルアルコキシシラン化合物を混合（１：９〜９：１範囲で使用可能だが、通常１：１前後が好ましい。）して用いると、処理時間をさらに数倍早くでき、製膜時間を数分の一まで短縮できる。
【００７１】
例えば、シラノール触媒であるジブチルスズオキサイドをケチミン化合物であるジャパンエポキシレジン社のＨ３に置き換え、その他の条件は同一にしてみたが、反応時間を１時間程度にまで短縮できた他は、ほぼ同様の結果が得られた。
【００７２】
さらに、シラノール触媒を、ケチミン化合物であるジャパンエポキシレジン社のＨ３と、シラノール触媒であるジブチルスズビスアセチルアセトネートの混合物（混合比は１：１）に置き換え、その他の条件は同一にしてみたが、反応時間を２０分程度に短縮できた他は、ほぼ同様の結果が得られた。
【００７３】
したがって、以上の結果から、ケチミン化合物や有機酸、アルジミン化合物、エナミン化合物、オキサゾリジン化合物、アミノアルキルアルコキシシラン化合物がシラノール縮合触媒より活性が高いことが明らかとなった。
【００７４】
さらにまた、ケチミン化合物や有機酸、アルジミン化合物、エナミン化合物、オキサゾリジン化合物、アミノアルキルアルコキシシラン化合物の内の１つとシラノール縮合触媒を混合して用いると、さらに活性が高くなることが確認された。
【００７５】
なお、ここで、利用できるケチミン化合物は特に限定されるものではないが、例えば、２，５，８−トリアザ−１，８−ノナジエン、３，１１−ジメチル−４，７，１０−トリアザ−３，１０−トリデカジエン、２，１０−ジメチル−３，６，９−トリアザ−２，９−ウンデカジエン、２，４，１２，１４−テトラメチル−５，８，１１−トリアザ−４，１１−ペンタデカジエン、２，４，１５，１７−テトラメチル−５，８，１１，１４−テトラアザ−４，１４−オクタデカジエン、２，４，２０，２２−テトラメチル−５，１２，１９−トリアザ−４，１９−トリエイコサジエン等がある。
【００７６】
また、利用できる有機酸としても特に限定されるものではないが、例えば、ギ酸、あるいは酢酸、プロピオン酸、酪酸、マロン酸等があり、ほぼ同様の効果があった。
【００７７】
また、上記３つの実施例では、アルミナ微粒子を例として説明したが、本発明は、表面に活性水素、すなわち水酸基の水素やアミノ基、あるいは、イミノ基の水素などを含んだ微粒子で有れば、どのような微粒子にでも適用可能であった。
【００７８】
具体的には、ガラスより堅い透明微粒子として、アルミナ以外に、シリカやジルコニア等が適用可能であることは言うまでもない。
【実施例４】
【００７９】
実施例１で作成したガラス板と同条件で作成した水滴接触角が１６０度程度（実用上、水滴接触角が１５０以上であれば同様の効果が得られた。）の撥水性ガラス板を乗用車のフロント窓ガラス（ウインドシールドともいう、傾斜角略４５度）、サイド窓ガラス（傾斜角略７０度）、リア窓ガラス（傾斜角略３０度）として装着し、雨天走行実験を試みた。
【００８０】
まず、停車中の雨水滴の付着状況を確認したが、直径５ｍｍ程度以上の水滴の付着はどのガラスもほとんど無かった。
【００８１】
次に、走行実験を試みたが、まずスピードが、４５Ｋｍ／時の場合、雨水滴の付着状況を確認した。直径２ｍｍ程度以上の水滴の付着は、サイド窓ガラス、リア窓ガラスともほとんど無かった。また、フロント窓ガラスでは、走行時、雨水滴が連続して多量に付着したが、直径２ｍｍ程度以上の水滴は上後方向にすばやく移動し、その後飛散して視界を妨げるほどには残らなかった。さらに速度を上げて６０Ｋｍ／時になると、直径２ｍｍ程度以上の水滴は瞬時に飛散してほぼ完全に除去された。
【００８２】
なお、走行実験中ドアミラーを用い、サイド窓ガラス板を透して後方の視界状況を確認したが、雨水滴による視界のゆがみや視認性の劣化はほとんど感じられなかった。
【００８３】
また、晴天時、被膜の有無による社外視認性を比較してみたが、被膜の透明度が、波長４００〜７００ｎｍの光に対して９７％以上であったため、被膜なしの自動車に比べ視認性の劣化は全く感じられなかった。また、ワイパーに対する耐摩耗性も、ガラスそのままで撥水性被膜を形成した場合に比べ、アルミナ微粒子は硬度が高いので大幅に改善できた。
【００８４】
以上の実験より、本発明の自動車が、雨天時の安全運転に格別の効果を発揮することが確認できた。
【００８５】
参考として、各種実験で得た水滴に対する接触角（他の物質を用いて得たデータも含めている。）と転落角の関係を図３に示す。このデータより明らかなように、水滴接触角が１５０度以上なら、窓ガラス表面に接触したほとんどの水滴は自然に流れ落ちることが判る。
【図面の簡単な説明】
【００８６】
【図１】本発明の実施例１において、ガラス表面にエポキシ基を含む単分子膜を形成する工程を説明するために分子レベルまで拡大した概念図であり、（ａ）は反応前のガラス表面の図、（ｂ）は、エポキシ基を含む単分子膜が形成された後の図を示す。
【図２】本発明の実施例１においてアルミナ微粒子表面にアミノ基を含む単分子膜を形成する工程を説明するために分子レベルまで拡大した概念図であり、（ａ）は反応前のガラス表面の図、（ｂ）は、アミノ基を含む単分子膜が形成された後の図を示す。
【図３】本発明の実施例１においてガラス基材表面にアルミナ微粒子を結合し、さらに前記アルミナ微粒子の表面に撥水性の単分子膜を形成する工程を説明するために分子レベルまで拡大した概念図であり、（ａ）はガラス基材表面とアルミナ微粒子が結合した図、（ｂ）は、アミノ基を介して撥水性の単分子膜が形成された後の図を示す。
【図４】本発明を行うに当たり、予備実験で得たデータをプロットしたものであり、水に対する接触角と転落角の関係を示した図。
【符号の説明】
【００８７】
１  ガラス板
２  水酸基
３  エポキシ基を含む単分子膜
４  エポキシ基を含む化学吸着単分子膜で被われたガラス板
５  アルミナ微粒子
６  水酸基
７  アミノ基
８  アミノ基を含む化学吸着単分子膜
９  アミノ基を含む化学吸着単分子膜で被われたアルミナ微粒子
１０  アルミナ微粒子が２つの単分子膜を介して１層のみ共有結合したガラス板
１１  撥水性単分子膜
１２  撥水性単分子膜で覆われたガラス板
【図１】
0004792575.tif 000010
【図２】
0004792575.tif 000011
【図３】
0004792575.tif 000012
【図４】
0004792575.tif 000013